Brevet FR2855168A1 — publié le 20041126

BOMBAGE DE VITRAGES PAR GRAVITE SUR UNE MULTIPLICITE DE SUPPORTS L'invention concerne un procédé et dispositif de bombage de vitrage par gravité sur au moins deux supports. Les vitrages plus particulièrement concernés sont ceux présentant de fortes concavités selon deux directions orthogonales, c'est-à-dire selon une première direction correspondant à la plus grande dimension du vitrage, désignée par courbure ou bombage longitudinal, et selon 10 une deuxième direction correspondant à la plus petite dimension du vitrage, désignée par courbure ou bombage transversal. Dans le cas d'un pare-brise monté sur une automobile, généralement plus grand en largeur qu'en hauteur, la courbure longitudinale est la courbure horizontale et la courbure transversale est la courbure dans la hauteur. Ces deux concavités selon des lignes orthogonales 15 entre elles sont particulièrement difficiles à réaliser par gravité tout en évitant les défauts suivants: a) un effondrement trop important du verre entre le bord et le centre du vitrage, communément appelé "effet baignoire" ("bath effect" en anglais), b) un bombage localement inversé dans les coins par rapport à celui souhaité, communément appelé "contre-bombage", défaut découlant directement 20 de ce que chaque ligne de concavité est antinomique de celle qui lui est orthogonale, c) un marquage du verre en conséquence de son contact à l'état pâteux avec les outils de bombage. Selon l'invention, il a en effet été découvert que l'on pouvait exercer un effondrement prolongé bien après que la forme périphérique finale du vitrage lui 25 ait été conféré par contact avec le dernier support de bombage par gravité dès lors que la température de bombage était suffisante, ledit effondrement prolongé se traduisant par une augmentation simultanée de flèche et de double-bombage par creusement de la partie centrale du vitrage. Cet effondrement prolongé, rendu possible par une température suffisante, est contrôlé par le 30 refroidissement. Il est de plus apparu que l'effondrement prolongé, combiné à l'utilisation de plusieurs supports de bombage différents, avait un effet multiple: a) il permet l'obtention de concavités plus fortes sans contre- bombage, et de plus, b) cet effondrement prolongé s'accompagne généralement d'une réduction du marquage du verre par les outils de bombage étant venus à son contact. Ce dernier effet notamment est totalement imprévisible car de plus fortes températures impliquent généralement pour l'homme du métier un marquage plus prononcé du fait de la surface plus tendre du verre offerte à l'outil de bombage. L'utilisation de plusieurs lignes de support différentes pour le bombage 5 au cours de l'effondrement par gravité du verre, en combinaison avec un effondrement prolongé réduit le marquage. En effet, le maintien du verre à une température suffisante pour son fluage semble se traduire par un étirement de la peau du vitrage conduisant à une réduction des éventuelles marques créés au préalable. Comme selon l'invention, on exerce un bombage par effondrement sur 10 un premier support suivi d'un effondrement sur un deuxième support, le marquage éventuel issu du premier support tend à s'effacer au moins partiellement dès que le premier support a été substitué par le second, et cela en raison justement de la température nécessaire à la réalisation de l'effondrement prolongé, ledit effondrement prolongé étant lui-même accompagné d'une 15 poursuite de l'effacement. Selon la présente demande, on appelle vitrage au moins une feuille de verre, voire au moins deux feuilles de verre superposées. L'invention concerne non seulement le bombage d'une feuille de verre individuelle, pouvant être ultérieurement trempée et destinée par exemple à faire office de lunette arrière 20 de véhicule automobile, que le bombage d'au moins deux feuilles de verre (généralement deux feuilles de verre) devant être ultérieurement assemblées avec une feuille intermédiaire d'un polymère tel que le polyvinylbutyral (PVB) pour réaliser un vitrage feuilleté, notamment un pare-brise de véhicule automobile. Pour ce dernier type de vitrage, on préfère réaliser le bombage des 25 feuilles destinées au même vitrage en les superposant car on leur confère ainsi exactement les même formes. Pour le bombage, on introduit généralement et de façon connue une poudre intercalaire de silice ou de Kieselguhr entre les deux feuilles pour éviter leur collage. Cette poudre est évacuée après le refroidissement et l'on peut alors procéder à leur assemblage avec la feuille 30 intercalaire de PVB. On appelle Dans ce qui suit, on appelle effondrement central la différence de hauteur entre le point le plus haut et le point le plus bas du vitrage pendant le bombage alors qu'il est sensiblement à l'horizontale. Le point le plus bas du vitrage se trouve nécessairement dans la région centrale du vitrage. La figure 11 représente sur un vitrage bombé l'effondrement central EC. 15 Le procédé selon l'invention comprend: - une première étape de bombage du vitrage par effondrement par gravité sur un premier support lui procurant un premier effondrement central, puis - une seconde étape poursuivant le bombage du vitrage par effondrement par gravité sur un second support, lui procurant un second effondrement central plus 20 prononcée que le premier et jusqu'à ce que toute la périphérie du vitrage entre en contact avec ledit second support, le vitrage étant à une température suffisante pour que sa partie centrale puisse continuer de s'effondrer après contact de toute la périphérie, puis - une troisième étape poursuivant le bombage du vitrage par effondrement par 25 gravité lui procurant un troisième effondrement central plus prononcée que le second, la périphérie étant toujours en contact avec ledit second support, puis - une quatrième étape stoppant par refroidissement l'effondrement du vitrage et lui donnant la forme finale désirée. Le premier support et le second support comprennent nécessairement un 30 support périphérique pour entrer en contact avec la périphérie du vitrage, ces supports périphériques pouvant être identiques ou différents et même partiellement identiques et différents selon les modes de réalisation de l'invention. L'effondrement central augmente continuellement dans le procédé selon l'invention de la première à la dernière étape. Selon la présente invention, le second support est un support périphérique. Selon les variantes le premier support peut être du type périphérique ou à la fois périphérique et interne. Le 5 premier et le second support peuvent avoir des parties de lignes de contact communes. Dans ce qui suit, on distingue une zone périphérique et une zone interne du vitrage à bomber, en ce que la zone périphérique est celle située à moins de 5 cm du bord du vitrage alors que la zone interne est celle située à plus de 5 cm 10 du bord du vitrage. On appelle également " support périphérique " un support venant en contact avec le vitrage dans sa zone périphérique, et "c support interne ", un support venant en contact avec le vitrage au moins en partie dans sa zone interne. Dans le cas d'un squelette en tant que support interne, généralement au moins 25% et même au moins 50% de la longueur totale de la 15 ligne contact avec le vitrage se situe en zone interne. Les différents supports pouvant être utilisés selon l'invention présentent généralement deux parties ou lignes longitudinales plus longues que deux parties ou lignes transversales. Les deux parties longitudinales supportent les deux côtés les plus longs du vitrage, lesquels apparaissent généralement 20 sensiblement horizontaux sur les véhicules équipés, alors que les deux parties transversales supportent les deux côtés les plus courts du vitrage, lesquels apparaissent généralement sensiblement verticaux sur les véhicules équipés. Selon un mode de réalisation A le premier support est un support périphérique SP1 et le deuxième support est un autre support périphérique SP2. 25 Ces deux supports sont sous la zone périphérique du vitrage. Le support SP2 se substitue au moins partiellement au support SP1 en passant de la première à la deuxième étape. Selon une variante A1 du mode A, le support SP2 se substitue entièrement au support SP1 de sorte que lorsque cette substitution est réalisée, 30 le vitrage n'est plus en contact avec aucune partie de SP1. Cette substitution se fait par déplacement vertical relatif de l'un des supports périphériques par rapport à l'autre. En première étape, SP1 est placé au-dessus de SP2 et c'est l'inverse en seconde étape. Selon une variante A2 du mode A, le support SP2 se substitue partiellement au support SP1 de sorte que lorsque cette substitution est réalisée, le vitrage reste en contact avec une partie de SP1, ce qui signifie également que SP2 comprend une partie de SP1. La substitution partielle se fait par 5 déplacement vertical relatif de parties de SP2 par rapport à SP1. Généralement, ce sont les parties latérales de SP2 qui n'existent pas dans SP1 et qui présentent des courbures plus accentuées et sont placées en deuxième étape en position de travail à un niveau supérieur au niveau des parties latérales du premier support. Selon un mode de réalisation B, le premier support comprend un support périphérique SP1 et un support interne SI et le deuxième support comprend un support périphérique SP2. Les support SP1 et SP2 peuvent être identiques ou différents auquel cas ils sont tous deux sous la zone périphérique du vitrage. Le support SP1 et SI interviennent tous deux en première étape, mais peuvent 15 entrer en contact avec le vitrage simultanément ou l'un après l'autre et il peuvent quitter le vitrage (en fin de première étape) simultanément ou l'un après l'autre. Selon une variante B1 du mode B, le support SP2 est le même que le support SP1 et le passage de la première à la seconde étape se traduit par le fait que le support SI s'escamote par le bas en un mouvement vertical, le vitrage 20 restant en contact avec SP1, ce dernier ne subissant aucune modification de géométrie. Selon ce mode de réalisation, le support périphérique (SP1 = SP2) a la forme périphérique du vitrage final et donc confère à la périphérie du vitrage ses deux courbures périphériques, c'est-à-dire à la fois la courbure transversale périphérique et la courbure longitudinale périphérique. Le support interne SI 25 n'intervient qu'en première étape en évitant un effondrement trop important et rapide en zone interne lors de la première étape de façon à combattre l'effet baignoire. Selon une variante B2 du mode B, le support SP2 présente les mêmes éléments matériels que SP1 comme surface de contact pour le vitrage, mais la 30 géométrie de ces éléments matériels a changée entre la première et la seconde étape. SP2 est donc identique à SP1 sauf que s'agissant d'un support articulé, SP1 correspond à sa forme la moins courbée et SP2 correspond à sa forme la plus courbée. Ici, le passage de la première à la seconde étape se traduit par le déplacement vertical de Si vers le bas de façon à lui faire perdre contact avec le vitrage, et par la transformation de SP1 en SP2 par accentuation de sa courbure. Selon une variante B3 du mode B, le support SP2 se substitue entièrement au support SP1 de sorte que lorsque cette substitution est réalisée, 5 le vitrage n'est plus en contact avec aucune partie de SP1. En seconde étape, il n'y a plus non plus de contact entre le vitrage et le support Sl. Le passage de la première étape à la seconde étape se traduit donc par le déplacement vertical de SI vers le bas de façon à lui faire perdre contact avec le vitrage, et par le remplacement de SP1 par SP2 par un mouvement relatif vertical de l'un par 10 rapport à l'autre, SP2 supportant le vitrage et se retrouvant au dessus de SP1 en seconde étape. Selon une variante B4 du mode B, le support SP2 se substitue partiellement au support SP1 de sorte que lorsque cette substitution est réalisée, le vitrage reste en contact avec une partie de SP1, ce qui signifie également que 15 SP2 comprend une partie de SP1. En seconde étape, il n'y a plus non plus de contact entre le vitrage et le support Sl. Le passage de la première étape à la seconde étape se traduit donc par le déplacement vertical de SI vers le bas de façon à lui faire perdre contact avec le vitrage, et par la substitution partielle par déplacement vertical relatif de parties de SP2 par rapport à SP1. Généralement, 20 ce sont les parties latérales de SP2 qui n'existent pas dans SP1 et qui présentent des courbures plus accentuées et sont placées en deuxième étape en position de travail à un niveau supérieur au niveau des parties latérales du premier support. Selon l'invention, tout support périphérique est généralement un squelette. 25 Selon l'invention, tout support interne peut être une forme pleine, ou un cadre mais est de préférence un squelette. Selon l'invention, on entend par "squelette,, une fine bande de métal pouvant être refermée sur elle-même en formant un support sur la tranche supérieure duquel est posée une feuille de verre (voir figure 2a). La tranche a 30 généralement une épaisseur allant de 0,1 à 1 cm. Selon l'invention, on entend par cadre une bande pouvant également se refermer sur elle-même mais offrant comme support non pas sa tranche mais l'une de ses grandes surfaces (voir figure 2b) dont la largeur est généralement comprise entre 1 et 4 cm. Les supports périphériques sont généralement des lignes continues, en particulier pour la ligne définissant la forme bombée définitive du vitrage, bien qu'une ligne formée de plusieurs points ou segments disposés en des emplacements adéquats puisse également convenir. Pour les modes de réalisation de l'invention faisant intervenir deux supports périphériques, la ligne périphérique correspondant à la première étape de bombage peut être intérieure ou extérieure à la ligne périphérique correspondant à la seconde étape de bombage. Selon la présente invention, on préfère les modes de réalisation faisant 10 appel à deux supports périphériques offrant à la périphérie du vitrage deux géométries différentes, le premier lors de la première étape, le second lors de la seconde étape. Ces deux géométries différentes ont pour rôle de conférer progressivement à la périphérie du vitrage sa forme, de façon à éviter le contrebombage. Ces deux supports périphériques peuvent être entièrement distincts 15 l'un de l'autre, I'un étant disposé à l'intérieur de l'autre, la substitution d'un support par l'autre s'opèrant par exemple soit par une élévation du niveau du deuxième support par rapport au niveau du premier, soit par un abaissement du niveau du premier support, ou encore par la combinaison de ces deux mouvements. En variante, le deuxième support périphérique peut être distinct en 20 parties seulement du premier support. La distinction ou différence peut porter sur les parties latérales des deux lignes. Dans ce cas, la différence consiste généralement en ce que les parties latérales du deuxième support présentent des courbures plus accentuées et sont placées en position de travail à un niveau supérieur au niveau des parties latérales du premier support. Lorsque deux support périphériques sont utilisés selon la présente invention, le premier étant utilisé lors de la première étape et le deuxième étant utilisé lors de la seconde étape, généralement le premier support présente en tout endroit une concavité inférieure ou égale à celle du second support au même endroit. Pour tous les modes de réalisation de l'invention, le premier support comprend un support périphérique offrant de préférence au vitrage une surface assez proche du plan au moins en ce qui concerne les deux côtés longitudinaux. On favorise ainsi la formation du bouble-bombage lors de la première étape au cours de laquelle il est possible de produire très peu voire pas de flèche. On préfère donc favoriser le double-bombage en première étape et réaliser l'essentiel de la flèche en seconde étape. En pratique, on peut également utiliser en première étape un support périphérique dont toutes les parties (latérales et 5 longitudinales) sont proche du plan, voire parfaitement sur le même plan. Généralement, la surface de ce support ne s'écarte du plan parfait que de moins de 3 cm et de préférence de moins de 2 cm. Dans tous les cas, on préfère que le vitrage puisse dès le début de sa dépose sur ce support périphérique faisant partie du premier support (et avant même le début de son effondrement) en 10 épouser tout le contour, du fait à la fois de sa souplesse, mais également du fait de la faible concavité dudit support périphérique. Lorsque le support périphérique change de géométrie lors du passage de la première à la seconde étape, par substitution partielle ou totale d'un support périphérique par un autre support périphérique, il peut y avoir localement une 15 perte de contact du vitrage avec tout support en périphérie, un contact sur toute la périphérie étant retrouvé quelques instants après lors de la deuxième étape, sous l'effet de l'effondrement du vitrage. Lorsque deux supports périphériques sont utilisés, on préfère que le passage de l'un à l'autre soit réalisé en maîtrisant à tout moment l'action des 20 forces s'exerçant sur les parties du vitrage venant au contact du deuxième support périphérique, par réaction de ce deuxième support périphérique au contact du vitrage. Sous un des aspects de l'invention le passage entre les deux supports périphériques s'effectue en équilibrant à tout moment l'action des forces s'exerçant sur des parties symétriques du vitrage venant au contact des supports 25 périphériques. Dans les modes de réalisation faisant intervenir un support interne, celui-ci n'intervient qu'en première étape en évitant un effondrement trop important et rapide en zone interne lors de la première étape de façon à combattre l'effet baignoire. Le support interne est donc associé à un support périphérique pour 30 constituer le premier support. Les courbures finales souhaitées en zone interne sont conférées progressivement au vitrage au cours des étapes suivant la première. Les éventuelles marques que le support interne a pu laisser à la surface du vitrage lors de la première étape disparaissent lors des étapes suivantes puisque ce support interne n'est plus en contact avec le vitrage. Il a ainsi pu être constaté que l'on pouvait même conduire l'effondrement lors de la première étape de façon à provoquer localement en zone interne par le contact avec le support interne, une courbure inverse de celle souhaitée finalement sans 5 que cela ne se traduise par une présence de marque sur le vitrage final. Au début du procédé de bombage, la feuille de verre encore plane (non encore effondrée) entre en contact avec le support périphérique du premier support et le cas échéant avec le support interne. En effet, en première étape, le support interne peut lui aussi être très proche du plan (écart de moins de 3 cm et même 10 de moins de 2 cm par rapport au plan) et être situé pratiquement à la même hauteur ou légèrement en dessous (écart en hauteur entre le support périphérique et le support interne pouvant aller de 0 mm à 10 mm, notamment de 1 à 8 mm) par rapport au support périphérique auquel il est associé. Selon une variante, le vitrage ne vient pas en contact avec le support interne au début de 15 son contact avec le premier support et ce n'est qu'après un certain effondrement que ce contact a lieu. Le support interne est ensuite retiré en deuxième étape. L'intégralité du procédé selon l'invention peut être réalisé dans un four dans lequel circulent les supports montés sur des chariots. Notamment, on peut prévoir une zone pour le bombage lui-même et une autre zone pour 20 I'homogénéisation et le refroidissement. La zone pour l'homogénéisation et le refroidissement peut par exemple être portée à une température inférieure au four de bombage d'environ 50 à 120 C. A partir du moment ou la périphérie du vitrage est entièrement en contact avec le dernier support périphérique, on peut laisser se poursuivre l'effondrement 25 de façon à ce que l'effondrement central augmente encore de 1 à 10 mm, et plus généralement 2 à 8 mm. Cette progression se fait au cours des 3ème et 4ème étapes, jusqu'à ce que le refroidissement soit suffisant pour fixer la géométrie du vitrage. Dans le cas d'un vitrage feuilleté, on préfère que le refroidissement 30 s'effectue à la vitesse de 0,5 à 1 C/sec, et de manière encore préférée soit inférieur à 0,8 C/sec. La première étape dure généralement de 5 à 20 min. Le temps de contact du vitrage avec l'éventuel support interne est généralement inférieur d'au moins 1 min à la durée de la première étape. La seconde étape dure généralement de à 100 sec. La troisième étape dure généralement de 5 à 30 sec. La température de bombage est généralement comprise entre 590 et 670 C. De préférence on exerce un gradient de température entre le centre du 5 vitrage et sa périphérie d'au moins 1 0 C, par exemple entre 10 et 60 C, le centre du vitrage étant plus chaud que la périphérie. Un tel gradient combat également l'effet baignoire. L'utilisation d'un support interne est visible sur le vitrage final car l'on distingue en ombroscopie une ligne de contraste à l'endroit o se situait le 10 support interne. Ainsi, I'invention concerne également un vitrage feuilleté bombé selon deux directions orthogonales dont au moins l'une des feuilles présente en ombroscopie une ligne de contraste en zone interne. La figure 3 représente schématiquement deux supports périphériques SP1 et SP2 utilisables dans le cadre du mode de réalisation A1. Les flèches 15 représentent le mouvement relatif vertical des deux supports lors du passage de la première à la seconde étape. Ici, ce mouvement est réalisé par passage de SP1 à l'intérieur de SP2. On a représenté SP2 avec des courbures plus prononcées en tous endroits, c'est-à-dire à la fois pour les lignes transversales et les lignes longitudinales. La figure 4 représente la succession des étapes lors de la réalisation du mode A1. Deux feuilles de verre superposées reposent d'abord planes sur le support SP1 en a). Elles se creusent tout au long du processus de bombage par gravité de a) à e). En c), le support SP2 est substitué au support SP1. Le contour du vitrage touche entièrement le support SP2 en d) et continue de se creuser en 25 e). La figure 5 représente un dispositif de bombage selon le mode A1. Ce dispositif pourrait être monté sur un chariot pourvu de roues pour se déplacer sur des rails à travers un four de bombage par gravité (non représentés). Ce dispositif comprend deux supports de bombage: un premier support SP1 et un 30 deuxième support SP2 procurant la forme de bombage définitive. Ce dernier est ici formé de deux demi-supports 1 et 2, les deux parties symétriques 1 et 2 étant reliées entre-elles par les articulations 3. Le premier support et les deux demisupports 1 et 2 formant le support définitif sont disposés de façon telle que le support SP1 est situé à un niveau supérieur lors de la première étape de bombage. Ainsi, dans cette position, une feuille de verre posée sur le premier support SP1 ne vient pas au contact des demi-supports 1 et 2. Dans le four de bombage (non représenté) est prévue une station de transfert de la feuille de 5 verre prébombée en forme d'ébauche pour la transférer du premier support SP1 au deuxième support SP2. Les deux demi-support 1 et 2 basculent simultanément vers le haut prenant alors le relais de SP1 pour supporter le vitrage. Dans la position de travail du support définitif SP2, le vitrage repose sur SP2 et ne touche plus SP1. Sur la figure 6, on a représenté un dispositif du type A2, comprenant un support fixe SP1. Ce support fixe peut être monté sur un chariot (non représenté) de façon à pouvoir le convoyer à travers un four de bombage. Ce support fixe SP1 est formé de deux parties longitudinales 4 et 5 et de deux parties transversales 6 et 7. Le support SP2 intervenant en seconde étape (figure 6b) 15 comprend une partie du support SP1, à savoir partiellement les deux parties longitudinales 4 et 5, et deux parties transversales 8 et 9 qui sont montées pivotantes autour d'axes horizontaux. Le vitrage est placé horizontalement sur le cadre fixe alors que le dispositif est en position selon la figure 6 a). La première étape de bombage procurant la première forme se déroule sur le cadre fixe. La 20 seconde étape de bombage procurant la forme définitive s'effectue alors que le dispositif est dans la configuration selon la figure 6 b). La figure 7 représente les séquences du mode B1 pour lequel le premier support comprend à la fois un support périphérique SP fixe (géométrie invariable) et un support interne SI et le second support ne comprend qu'un support 25 périphérique SP totalement identique au support périphérique du premier support. Quand le vitrage v (ici deux feuilles de verre superposées) est posé sur le premier support, il ne touche au début que le support périphérique en a), puis s'effondre et touche le support interne SI, lequel évite un effondrement trop important et provoque même une légère inversion de concavité localement en b) 30 sur la figure 7. Pour la deuxième étape, le support interne est escamoté vers le bas et n'est plus en contact avec le vitrage. Celui-ci continue de se bomber. La figure 8 représente des séquences du mode B2 pour lequel le premier support comprend à la fois un support périphérique SP et un support interne SI et le second support ne comprend qu'un support périphérique SP constitué des mêmes éléments matériels que le support périphérique du premier support mais avec une géométrie différente. Le support SP est ici un squelette articulé, déployé en première étape (figure 8a) et replié en seconde étape (figure 8b). 5 Lors de la première étape, quand le vitrage est posé (plan) sur le premier support, il ne touche au début que le support périphérique à l'état déployé, puis s'effondre et touche le support interne SI, lequel évite un effondrement trop important et peut même provoquer une légère inversion de concavité localement, comme dans le mode de réalisation précédent. Pour la deuxième étape, le 10 support interne est escamoté vers le bas et n'est plus en contact avec le vitrage, et les bras latéraux du support SP sont repliés imposant un plus fort bombage au vitrage, qui continue par ailleurs de se bomber en sa partie centrale. Les figure 9 et 10 représentent des séquences du mode B3 pour lequel lepremier support comprend à la fois un support périphérique SP1 et un support 15 interne SI et le second support ne comprend qu'un support périphérique SP2. Le support SP1 et SI sont reliés ensemble (liaison non représentée sur la figure 10), Si se trouvant un peu plus bas que SP1. Au début lorsque le vitrage est posé, il ne touche que le support périphérique SP1 (figure 9a). En se bombant par gravité, il vient ensuite à toucher SI, lequel évite un effondrement trop important et peu 20 même provoquer une légère inversion de concavité localement, comme dans les deux modes de réalisation précédents (figure 9b). Pour la seconde étape, le premier support est escamoté vers le bas (flèches sur la figure 10 b) tant pour le support périphérique SP1 que le support interne Si, et le vitrage ne repose plus que sur le support périphérique SP2 (figure 9c). Le vitrage prend la forme 25 périphérique de SP2 et continue de se creuser dans sa région centrale (étapes 3 et 4). REVENDICATIONS 1. Procédé de bombage d'un vitrage comprenant - une première étape de bombage du vitrage par effondrement par gravité sur un premier support lui procurant un premier effondrement central, puis 5 - une seconde étape poursuivant le bombage du vitrage par effondrement par gravité, sur un second support, lui procurant un second effondrement central plus prononcé que le premier et jusqu'à ce que toute la périphérie du vitrage entre en contact avec ledit second support, le vitrage étant à une température suffisante pour que sa partie centrale puisse continuer de 10 s'effondrer après contact de toute la périphérie, puis - une troisième étape poursuivant le bombage du vitrage par effondrement par gravité lui procurant un troisième effondrement central plus prononcé que le second, la périphérie étant toujours en contact avec ledit second support, puis une quatrième étape stoppant par refroidissement l'effondrement du vitrage et lui donnant la forme finale désirée. 2. Procédé selon la revendication précédente caractérisé en ce que le premier support comprend un support périphérique SP1 et le deuxième support comprend un support périphérique SP2, ce dernier présentant au 20 moins partiellement une concavité supérieure à celle de SP1. 3. Procédé selon la revendication précédente caractérisé en ce que le support SP2 présente en tout endroit une concavité supérieure à celle de SP1i. 4. Procédé selon l'une des revendications précédentes, caractérisé en 25 ce que SP2 et SP1 sont totalement distincts. 5. Procédé selon l'une des revendications précédentes caractérisé en ce que le premier support comprend un support interne Sl. 6. Procédé selon la revendication précédente caractérisé en ce que SI est à la même hauteur que SP1 ou sous SP1 d'une hauteur jusqu'à 10 mm. 30 7. Procédé selon l'une des deux revendications précédentes caractérisé en ce que lors de la première étape, le vitrage vient d'abord en contact avec SP1 puis, après un certain effondrement, avec Sl. 8. Procédé selon l'une des revendications 5 à 7 caractérisé en ce que le support interne SI provoque localement et momentanément une concavité inverse de la concavité finale du vitrage au même endroit. 9. Procédé selon l'une des revendications 5 à 8 caractérisé en ce que 5 le support interne n'est plus en contact avec le vitrage après la première étape. 10. Procédé selon l'une des revendications précédentes caractérisé en ce que l'effondrement central augmente de 1 à 10 mm après la fin de la deuxième étape. 11. Vitrage susceptible d'être obtenu par le procédé de l'une des revendications précédentes. 12. Vitrage feuilleté bombé selon deux directions orthogonales dont au moins l'une des feuilles présente en ombroscopie une ligne de contraste en zone interne.